СПОСОБ ТОЧЕЧНОЙ КОНТАКТНОЙ СВАРКИ

1. Способ точечной контактной сварки, в котором высокопрочные стальные листы, каждый из которых имеет содержание углерода 0,15 мас.% или более и предел прочности 980 МПа или выше, накладываются друг на друга и свариваются точечной контактной сваркой для того, чтобы получить соединение посредством точечного шва, причем способ включает в себя:
процесс точечной контактной сварки, который делится на три процесса, включающих в себя:
первый процесс сварки, который формирует ядро сварной точки;
процесс охлаждения, который следует за первым процессом сварки, во время которого сварочный ток равен нулю; и
второй процесс сварки, который следует за процессом охлаждения и в котором ядро сварной точки смягчается,
причем во время процесса точечной контактной сварки,
2
1
1
2
значение I/I устанавливается равным от 0,5 до 0,8, где I является током в первом процессе сварки, а I является током во втором процессе сварки,
время tc (с) процесса охлаждения устанавливается в диапазоне от 0,8xtmin до 2,5xtmin, где tmin вычисляется с использованием приведенного ниже Уравнения (1) в соответствии с толщиной H (мм) стальных листов,
время сварки t2 (с) второго процесса сварки устанавливается в диапазоне от 0,7xtmin до 2,5xtmin, и
давление, прикладываемое электродами начиная с процесса охлаждения, имеет большую величину, чем давление, прикладываемое электродами до первого процесса сварки, при этом
2
tmin=0,2xH (1).
2. Способ по п. 1, в котором высокопрочные стальные листы снабжены покрытием.